(57)【要約】【課題】耐水素脆化性に優れている高強度ステンレス鋼並びにその製造方法を提供する。【解決手段】マルテンサイト相と、マルテンサイト相の周囲に位置するオーステナイト相とを有する高強度ステンレス鋼であって、表層領域の窒素濃度が中心領域の窒素濃度よりも高い高強度ステンレス鋼、並びにオーステナイト系ステンレス鋼を窒素ガス雰囲気中で焼鈍する焼鈍工程と、焼鈍工程後にオーステナイト系ステンレス鋼を加工する工程とを有する高強度ステンレス鋼の製造方法であって、焼鈍工程は表層領域の窒素濃度を中心領域の窒素濃度よりも高くする高強度ステンレス鋼の製造方法。【選択図】図４
2007270350.tif 000002
【特許請求の範囲】
【請求項１】
マルテンサイト相と、該マルテンサイト相の周囲に位置するオーステナイト相とを有する高強度ステンレス鋼であって、
表層領域の窒素濃度が中心領域の窒素濃度よりも高い
高強度ステンレス鋼。
【請求項２】
質量％で、Ｃ：０．１５％以下、Ｃｒ：１６〜２０％、Ｎｉ：６〜１０％、Ｓｉ：２％以下、Ｍｎ：３％以下、Ｐ：０．０５％以下、Ｓ：０．０３％以下、Ｍｏ：１％以下、Ｃｕ：０．５％以下、Ｎｂ：０．１％以下、Ｔｉ：０．０５％以下、Ｖ：０．２％以下、Ｎ：０．１５％以下、Ａｌ：０．０５％以下、希土類元素：０．１％以下、残部がＦｅ及び不可避的不純物からなり、
前記表層領域の窒素濃度が０．２質量％超１．５質量％以下である
請求項１に記載の高強度ステンレス鋼。
【請求項３】
オーステナイト系ステンレス鋼を窒素ガス雰囲気中で焼鈍する焼鈍工程と、
該焼鈍工程後に前記オーステナイト系ステンレス鋼を加工する工程とを有する高強度ステンレス鋼の製造方法であって、
前記焼鈍工程は表層領域の窒素濃度を中心領域の窒素濃度よりも高くする
高強度ステンレス鋼の製造方法。
【請求項４】
組成を、質量％で、Ｃ：０．１５％以下、Ｃｒ：１６〜２０％、Ｎｉ：６〜１０％、Ｓｉ：２％以下、Ｍｎ：３％以下、Ｐ：０．０５％以下、Ｓ：０．０３％以下、Ｍｏ：１％以下、Ｃｕ：０．５％以下、Ｎｂ：０．１％以下、Ｔｉ：０．０５％以下、Ｖ：０．２％以下、Ｎ：０．１５％以下、Ａｌ：０．０５％以下、希土類元素：０．１％以下、残部がＦｅ及び不可避的不純物と成し、前記表層領域の窒素濃度を０．２質量％超１．５質量％以下にする
請求項３に記載の高強度ステンレス鋼の製造方法。
【請求項５】
前記オーステナイト系ステンレス鋼の加工が、板材加工である
請求項３または請求項４に記載の高強度ステンレス鋼の製造方法。
【請求項６】
前記オーステナイト系ステンレス鋼の加工が、線材加工である
請求項３または請求項４に記載の高強度ステンレス鋼の製造方法。
【発明の詳細な説明】
【技術分野】
【０００１】
本発明は高強度ステンレス鋼並びに高強度ステンレス鋼の製造方法に関する。詳しくは、耐水素脆化性に優れた高強度ステンレス鋼並びに耐水素脆化性に優れた高強度ステンレス鋼の製造方法に係るものである。
【背景技術】
【０００２】
水素利用社会の到来に向けて、燃料電池システムに対応するための高い安全性を有した材料供給が不可欠となっている。構造材料の分野では、燃料電池自動車に搭載する高圧水素燃料タンク用の材料を供給することが重点課題の一つに挙げられ、充分な強度、低温靭性及び耐食性を兼ね備えたオーステナイト系ステンレス鋼が有望視されている。
【０００３】
しかし、高強度のオーステナイト系ステンレス鋼を得るために、オーステナイト系ステンレス鋼に冷間加工を施すと、鋼材内へ水素が侵入し易くなって水素の侵入度を示す水素脆化感受性が高まり、高圧水素環境下での延性低下や遅れ破壊等の原因になることが知られている。これは、オーステナイト系ステンレス鋼１は水素の拡散性が低い面心立方（ｆｃｃ）（加工硬化オーステナイト相２）構造を有するため、本来は水素が侵入し難く、水素脆化感受性の低い材料であるが、強冷間加工を施すと体心立方（ｂｃｃ）構造の加工誘起マルテンサイト相３が形成され、そこを起点に水素が材料中に侵入するようになり水素脆化感受性が高まるからだと考えられている（図１参照。）。
【０００４】
そこで、水素脆化感受性が低いと共に高強度を有するステンレス鋼を提供するための様々な技術が提案されている。例えば非特許文献１には、オーステナイト系ステンレス鋼に、質量％で窒素０．２％とマンガン２．５％を添加することによって、加工誘起マルテンサイト量を低減した高強度かつ水素脆化感受性の低いオーステナイト系ステンレス鋼を提供する技術が開示されている。
【０００５】
【非特許文献１】藤野善郎、外２名、「耐水素脆性に優れたばね用ステンレス鋼線の開発」、ＳＥＩテクニカルレビュー、住友電気工業株式会社、２００５年９月、第１６７号、ｐ．８７−９１（http:// www.sei.co.jp/tr/staticFile/45/rakcat&DESTINATION=TLVL03&TECHNICAL_CD=172.htm）
【発明の開示】
【発明が解決しようとする課題】
【０００６】
しかしながら、従来のオーステナイト系ステンレス鋼は、オーステナイト安定化元素である窒素等を添加して加工誘起マルテンサイト量を低減させているので、水素脆化感受性を低下させていると共に、強度も低下させていた。即ち、加工誘起マルテンサイト組織はオーステナイト系ステンレス鋼の強化因子であるので、加工誘起マルテンサイト量を低減させてしまうと強度も低下させてしまうという問題があった。
【０００７】
本発明は、以上の点に鑑みて創案されたものであり、耐水素脆化性に優れている高強度ステンレス鋼、並びに耐水素脆化性に優れている高強度ステンレス鋼の製造方法を提供することを目的とするものである。
【課題を解決するための手段】
【０００８】
上記の目的を達成するために鋭意研究を重ねた結果、本発明者らは、耐水素脆化性が必要な表層部と力学的特性が必要な内部を別々に組織制御することで、上記の目的を解決できることを見出し、本発明を完成するに至った。
即ち本発明の高強度ステンレス鋼は、マルテンサイト相と、マルテンサイト相の周囲に位置するオーステナイト相とを有する高強度ステンレス鋼であって、表層領域の窒素濃度が中心領域の窒素濃度よりも高いものである。
【０００９】
ここで、表層領域の窒素濃度が中心領域の窒素濃度よりも高いので、マルテンサイト相内への水素の侵入を抑制することができる。なお、本発明において「表層領域」とは、ステンレス鋼が脆化しない程度にマルテンサイト相内への水素の侵入を抑えることができる範囲をいい、具体的には例えば表面から１０〜２００μｍ程度の深さまでの範囲をいう。
【００１０】
また、本発明の高強度ステンレス鋼において、質量％で、Ｃ：０．１５％以下、Ｃｒ：１６〜２０％、Ｎｉ：６〜１０％、Ｓｉ：２％以下、Ｍｎ：３％以下、Ｐ：０．０５％以下、Ｓ：０．０３％以下、Ｍｏ：１％以下、Ｃｕ：０．５％以下、Ｎｂ：０．１％以下、Ｔｉ：０．０５％以下、Ｖ：０．２％以下、Ｎ：０．１５％以下、Ａｌ：０．０５％以下、希土類元素：０．１％以下、残部がＦｅ及び不可避的不純物からなり、表層領域の窒素濃度が０．２質量％超１．５質量％以下である場合、耐食性が向上すると共に、表層領域の窒素濃度が高濃度なので、より効果的にマルテンサイト相内への水素の侵入を抑制することができる。
【００１１】
本発明の高強度ステンレス鋼の基となるステンレス鋼として、最も一般的なオーステナイト系ステンレス鋼であり、具体的には例えばＳＵＳ３０４が用いられる。ＳＵＳ３０４は、質量％で、Ｃ（炭素）：０．１５％以下、Ｃｒ（クロム）：１６〜２０％、Ｎｉ（ニッケル）：６〜１０％を基本組成とするものである。また、その他の元素としては、以下のような元素がＳＵＳ３０４に含まれている。
【００１２】
Ｓｉ（ケイ素）
ケイ素は、脱酸剤として利用され、耐酸化性の向上に有効な元素であり、０．２〜１．０％含有される。また、ケイ素はＣｒ（クロム）と同様に代表的なフェライト形成元素であり、過剰に含有させるとＮｉ（ニッケル）などオーステナイト形成元素の含有量を増加させることになるので、含有量の上限は２％であることが好ましい。
【００１３】
Ｍｎ（マンガン）
マンガンは、脱酸剤として有効であり、オーステナイト形成元素でもあるため、０．５〜２．０％含有される。しかし、マンガンは過剰に含有させると耐食性を低下させる作用もあるので、含有量の上限は３％であることが好ましい。
【００１４】
Ｐ（リン）
リンには強度を向上させる作用があり、このような作用を発揮させるには０．０３％以上含有させることが好ましい。しかし、リンを過剰に含有させると溶接性が損なわれるため、含有量の上限は０．０５％であることが好ましい。
【００１５】
Ｓ（硫黄）
硫黄は不純物であり熱間加工性と靭性を低下させる作用があるので、その含有量は０．０３％以下とすることが好ましい。
Ｍｏ（モリブデン）
モリブデンはフェライト形成元素であると共に、耐食性を著しく向上させる作用があるので、必須元素ではないが、含有量は０．２％以上とすることが好ましい。しかし、過剰に含有させると強度低下を招く可能性があるので、含有量の上限は１％であることが好ましい。
【００１６】
Ｃｕ（銅）
銅はオーステナイト形成元素であり、オーステナイト相の強度調整に有効な元素であるが、熱間脆性を引き起こすという問題があるので、含有量は不可避的に混入する０．５％以下とすることが好ましい。
【００１７】
Ｎｂ（ニオブ）及びＴｉ（チタン）
ニオブ及びチタンはフェライト形成元素であると共に、炭素及び窒素を固定して焼鈍時や溶接時の鋭敏化現象を抑制する作用を奏するので、必須元素ではないが、含有量はそれぞれニオブ０．０１％以上、チタン０．００３％以上とすることが好ましい。他方、ニオブやチタンを過剰に含有させると鋼中の炭素や窒素を固定して強度低下を招く可能性があるので、含有量はそれぞれニオブ０．１％以下、チタン０．０５％以下とすることが好ましい。
【００１８】
Ｖ（バナジウム）
バナジウムは強度を得るために効果的な元素であるので、必須元素ではないが含有量は０．０５％以上とすることが好ましく、また、０．２％を超えると効果が飽和するので含有量は０．２％以下とすることが好ましい。
【００１９】
Ｎ（窒素）
窒素は代表的なオーステナイト形成元素であるため、０．０２〜０．０６％含有される。
Ａｌ（アルミニウム）
アルミニウムは脱酸剤として有効な元素であるが、熱間圧延及び冷間圧延時に表面疵を誘発する可能性があるので、含有量は０．０５％以下とすることが好ましい。
希土類元素
鋼の耐酸化性や熱間加工性を向上させる元素であるが、含有量は０．１％以下が好ましい。
そして残部がＦｅ及び不可避的不純物である。
【００２０】
また、上記の目的を達成するために、本発明の高強度ステンレス鋼の製造方法は、オーステナイト系ステンレス鋼を窒素ガス雰囲気中で焼鈍する焼鈍工程と、焼鈍工程後にオーステナイト系ステンレス鋼を加工する工程とを有する高強度ステンレス鋼の製造方法であって、焼鈍工程は表層領域の窒素濃度を中心領域の窒素濃度よりも高くする。
【００２１】
ここで、表層領域の窒素濃度を中心領域の窒素濃度よりも高くすることによって、マルテンサイト相内への水素の侵入を抑制することができる。また、焼鈍工程後にオーステナイト系ステンレス鋼を加工することによって、表層領域は窒素濃度が高く安定しておりマルテンサイト相が形成されにくく、中心領域にマルテンサイト相を形成できる。なお、本発明において「表層領域」とは、ステンレス鋼が脆化しない程度にマルテンサイト相内への水素の侵入を抑えることができる範囲をいい、具体的には例えば表面から１０〜２００μｍ程度の深さまでの範囲をいう。
【００２２】
また、本発明の高強度ステンレス鋼の製造方法において、組成を、質量％で、Ｃ：０．１５％以下、Ｃｒ：１６〜２０％、Ｎｉ：６〜１０％、Ｓｉ：２％以下、Ｍｎ：３％以下、Ｐ：０．０５％以下、Ｓ：０．０３％以下、Ｍｏ：１％以下、Ｃｕ：０．５％以下、Ｎｂ：０．１％以下、Ｔｉ：０．０５％以下、Ｖ：０．２％以下、Ｎ：０．１５％以下、Ａｌ：０．０５％以下、希土類元素：０．１％以下、残部がＦｅ及び不可避的不純物と成し、表層領域の窒素濃度を０．２質量％超１．５質量％以下にする場合、表層領域の窒素濃度が高濃度なので、より効果的にマルテンサイト相内への水素の侵入を抑制することができる高強度ステンレス鋼を製造できる。
【００２３】
また、本発明の高強度ステンレス鋼の製造方法において、オーステナイト系ステンレス鋼の加工が、板材加工若しくは線材加工である場合、様々な形状の高強度ステンレス鋼を製造できる。
【発明の効果】
【００２４】
本発明に係る高強度ステンレス鋼は、耐水素脆化性に優れていると共に強度が高い。
【００２５】
本発明に係る高強度ステンレス鋼の製造方法は、耐水素脆化性に優れていると共に強度が高い高強度ステンレス鋼を製造できる。
【発明を実施するための最良の形態】
【００２６】
以下、本発明の実施の形態について図面を参照しながら説明し、本発明の理解に供する。
先ず、表１に化学組成（単位は質量％）を示す２ｍｍ厚のオーステナイト系ステンレス鋼（ＳＵＳ３０４）の冷間圧延鋼板を脱脂及び洗浄する。なお、残部はＦｅである。
【００２７】
【表１】
2007270350.tif 000003
【００２８】
次に、得られたオーステナイト系ステンレス鋼板を、小型の窒素ガス雰囲気炉４内に載置し、約１２００℃の窒素ガス雰囲気下でオーステナイト系ステンレス鋼板を保持し、窒素ガスを吸収させて、オーステナイト系ステンレス鋼板の表層領域に窒素濃化層を形成する（図２参照。）。ここで、表層領域の窒素濃度は、窒素濃化層を形成した後に加工してマルテンサイト相を形成する場合に表層領域に加工誘起マルテンサイト相が形成されないよう充分に高いことが要求されるが、一例としては以下の方法で窒素濃度を決定することができる。即ち、材料へ３０％のひずみを与えた場合にオーステナイトの５０％がマルテンサイトへ加工誘起変態する温度Ｍｄ３０は、式（１）で算出することが知られているために、式（１）から表層領域に加工誘起マルテンサイト相が形成されないような窒素濃度分布とする。なお、Ｎ濃度分布とＭｄ点とは、図２に示すような関係を有する。また、表層領域の深さ方向の窒素濃度分布測定は、グロー放電発光分光分析装置を用いて行なうことができる。
Ｍｄ３０（℃）＝４１３−４６２［％Ｃ＋％Ｎ］−９．２［％Ｓｉ］−８．１［％Ｍｎ］−１３．７［％Ｃｒ］−９．５［％Ｎｉ］−１８．５［％Ｍｏ］    （１）
【００２９】
そして、表層領域に窒素濃化層が形成されたオーステナイト系ステンレス鋼板を冷間圧延して、安定オーステナイト相５に囲まれた領域に加工誘起マルテンサイト相３を形成する。冷間圧延は、例えばオーステナイト系ステンレス鋼板を２つのロール６で上下から挟んで行なう（図３参照。）。このようにして得られた、耐水素脆化性に優れた高強度ステンレス鋼の組織の模式図を図４に示す。
【００３０】
また、表２に示す化学組成（単位は質量％）を有する２ｍｍ厚のオーステナイト系ステンレス鋼（ＳＵＳ３０４）の冷間圧延鋼板を脱脂及び洗浄し、これを１１００℃で１８００秒間（３０分間）、溶体化処理した後、空冷して５つのオーステナイト相単相のオーステナイト系ステンレス鋼板（２ｍｍ厚）を得た。なお、残部はＦｅである。
【００３１】
【表２】
2007270350.tif 000004
【００３２】
次に、得られた５つのオーステナイト系ステンレス鋼板のうち４つを、図２に示すような小型の窒素ガス雰囲気炉４内に載置し、約１２００℃の窒素ガス雰囲気下でそれぞれ３６００秒間（１時間）、１０８００秒間（３時間）、３６０００秒間（１０時間）及び７２０００秒間（２０時間）、オーステナイト系ステンレス鋼板を保持して窒素ガスを吸収させて、オーステナイト系ステンレス鋼板の表層領域に窒素濃化層を形成した。そして、オーステナイト系ステンレス鋼板の一方の表面から他方の表面までの各位置におけるビッカース硬度（ＧＰａ）を測定した。結果を図５に示す。図５は、窒素吸収に伴うオーステナイト系ステンレス鋼板の硬さの変化を示す図である。なお、図５中、実線及び破線は、理論上の窒素濃度を示す。
【００３３】
図５に示すように、窒素ガスを全く吸収させていないオーステナイト系ステンレス鋼板中の窒素濃度は、一方の表面から他方の表面までの各位置において０．１質量％以下であり、ビッカース硬度は一方の表面から他方の表面までの各位置において１．７５ＧＰａ以下であった。また、図５に示すように、窒素ガスを３６００秒間、１０８００秒間及び３６０００秒間吸収させたオーステナイト系ステンレス鋼板中の窒素濃度は、オーステナイト系ステンレス鋼板の中心領域よりも表層領域において高くなっており、表層領域の窒素濃度は０．２質量％よりも高くなっていた。
【００３４】
次に、窒素ガスを吸収させたオーステナイト系ステンレス鋼板と窒素ガスを吸収させていないオーステナイト系ステンレス鋼板を、図３に示すように、２つのロール６で上下から挟み、２ｍｍ厚のオーステナイト系ステンレス鋼板を６０％冷間圧延して０．８ｍｍ厚（＝８００μｍ厚）の冷間圧延材を得た。そして、得られた冷間圧延材の一方の表面から他方の表面までの各位置におけるビッカース硬度を測定した。結果を図６に示す。図６は、冷間圧延後の厚さ方向の硬さ変化を示す図である。
図６に示すように、冷間圧延されたオーステナイト系ステンレス鋼板は、窒素吸収の有無によらず、表層領域及び中心領域どちらにおいても同等のビッカース硬度を示しており、中心領域において強度の高いマルテンサイト相が形成されていることが判る。
【００３５】
図７は、マルテンサイト量を測るためのエックス線測定法の一態様を示す図であり、図７に示すように、冷間圧延材７に対してエックス線照射方向８でエックス線を照射し、第１の範囲７Ａと第２の範囲７Ｂにおけるエックス線回折パターンの回折線ピークを測定し、積分エックス線強度からマルテンサイト量を測定した。このようなエックス線による測定を、冷間圧延材７の表層領域から中心領域まで電解研磨を繰り返しながら行なった。結果を図８に示す。図８は、表面からの距離とマルテンサイト量の関係を示す図である。なお、図８中、「●」は窒素ガス未添加の冷間圧延材についてのマルテンサイト量を示し、「◆」は窒素ガスを３６００秒間吸収させた冷間圧延材についてのマルテンサイト量を示し、そして、「▲」は窒素ガスを１０８００秒間吸収させた冷間圧延材についてのマルテンサイト量を示す。
図８に示すように、窒素ガスを吸収させていない冷間圧延材のマルテンサイト量は、表層領域から中心領域まで近似した量であるが、窒素ガスを３６００秒間吸収させた冷間圧延材のマルテンサイト量は、表面からの距離が２００μｍを過ぎたあたりから急激増加し、中心領域においてピークに達していることが判る。なお、窒素ガスを１０８００秒間吸収させた冷間圧延材のマルテンサイト量は、表面からの距離が２００μｍを過ぎたあたりから確認されているが、中心領域までほとんど増えていなかった。
【００３６】
また、図５、図６及び図８の結果から、窒素ガスを例えば３６００秒間吸収させた後に６０％冷間圧延を行なって得られた冷間圧延材は、表層領域と中心領域とで略同等の強度を有している一方でその組織構造は、表面から２００μｍまでの領域にはほとんど加工誘起マルテンサイト相が存在せずに安定オーステナイト相が存在しており、表層領域の窒素濃度は０．２質量％よりも高いと共に中心領域の窒素濃度よりも高くなっており、耐水素脆化性が必要な表層領域には高窒素濃度の安定オーステナイト相が、力学的特性が必要な中心領域には加工誘起マルテンサイト相がそれぞれ別々に形成されていることが判る。
また、一般的に腐食しやすいとされるステンレス鋼の表層領域に、窒素を０．２質量％以上含有させているので、ステンレス鋼の耐食性を向上できる。
【００３７】
ここで、オーステナイト系ステンレス鋼板を使用した例を挙げて本発明を説明したが、オーステナイト系ステンレス鋼であれば必ずしも鋼板でなくてもよく、例えば棒材、線材であってもよい。また、オーステナイト系ステンレス鋼であれば必ずしもＳＵＳ３０４を用いなくてもよく、ＳＵＳ３０１やＳＵＳ３１６を用いてもよい。
【００３８】
このように、本発明は耐水素脆化性が必要な表層領域と力学的特性が必要な内部を別々に組織制御する即ちオーステナイト系ステンレス鋼の表層領域の窒素濃度を高めると共にオーステナイト相で囲まれた領域にマルテンサイト相を積極的に形成させることにより、マルテンサイト相によって高強度化が達成できると共に表層領域の高濃度の窒素層によって外部からマルテンサイト相内に水素が侵入することを抑制でき、耐水素脆化性に優れた高強度ステンレス鋼を提供できる。
また、オーステナイト系ステンレス鋼を加工することでマルテンサイト相を形成して高強度化を図っているので、効率よく強度を上げることができる。
【図面の簡単な説明】
【００３９】
【図１】オーステナイト系ステンレス鋼における水素脆化の発現機構の示す概略図である。
【図２】窒素吸収処理によって形成される安定オーステナイト相の説明図である。
【図３】窒素吸収処理後の冷間圧延によって形成される組織の概略図である。
【図４】耐水素脆化性に優れた高強度ステンレス鋼の組織の模式図である。
【図５】窒素吸収に伴うオーステナイト系ステンレス鋼板の硬さの変化を示す図である。
【図６】冷間圧延後の厚さ方向の硬さ変化を示す図である。
【図７】マルテンサイト量を測るためのエックス線測定法の一態様を示す図である。
【図８】表面からの距離とマルテンサイト量の関係を示す図である。
【符号の説明】
【００４０】
１    オーステナイト系ステンレス鋼
２    加工硬化オーステナイト相
３    加工誘起マルテンサイト相
４    窒素ガス雰囲気炉
５    安定オーステナイト相
６    ロール
７    冷間圧延材
７Ａ  第１の範囲
７Ｂ  第２の範囲
８    エックス線照射方向
【図１】
2007270350.tif 000005
【図２】
2007270350.tif 000006
【図３】
2007270350.tif 000007
【図４】
2007270350.tif 000008
【図５】
2007270350.tif 000009
【図６】
2007270350.tif 000010
【図７】
2007270350.tif 000011
【図８】
2007270350.tif 000012